【手続補正書】
【提出日】平成19年7月3日(2007.7.3)
【手続補正１】
【補正対象書類名】明細書
【補正対象項目名】特許請求の範囲
【補正方法】変更
【補正の内容】
【特許請求の範囲】
【請求項１】  アルカリ金属およびアルカリ土類金属の少なくとも一方を含むセルロースアセテートであって、
（iii）セルロースアセテート１ｇ中のアルカリ金属およびアルカリ土類金属の総含有量が、０．０１×１０−６〜５．５×１０−６当量（イオン当量換算）であり、スラリーｐＨが４．５〜６．０であるセルロースアセテート。
【請求項２】  アルカリ金属およびアルカリ土類金属の少なくとも一方を含むセルロースアセテートであって、
（ii）水溶液中での酸解離指数ｐＫａが１．９３〜４．５０である少なくとも一種の酸、この酸のアルカリ金属塩および前記酸のアルカリ土類金属塩から選択された少なくとも一種を含み、スラリーｐＨが４．５〜６．０であるセルロースアセテート。
【請求項３】  セルロースアセテートの平均酢化度が５８〜６２．５％である請求項１又は２記載のセルロースアセテート。
【請求項４】  原料セルロースが、少なくとも木材パルプで構成されている請求項１〜３のいずれかに記載のセルロースアセテート。
【請求項５】  セルロースアセテートがカルボキシル基及びスルホン酸基を有し、カルボキシル基のうち少なくとも一部が酸型で存在する請求項１〜４のいずれかに記載のセルロースアセテート。
【請求項６】  カルボキシル基及びスルホン酸基を有し、アルカリ金属およびアルカリ土類金属の少なくとも一方を含み、スラリーｐＨが４．５〜６．０であるセルロースアセテートであって、以下の特徴（ii），（iiia）又は（iiib）を有するセルロースアセテート。
（ii）水溶液中での酸解離指数ｐＫａが１．９３〜４．５０である少なくとも一種の酸、この酸のアルカリ金属塩および前記酸のアルカリ土類金属塩から選択された少なくとも一種を、セルロースアセテート１ｇ当たり１×１０−９〜３×１０−５モルの割合で含む
（iiia）セルロースアセテート１ｇ中のアルカリ金属およびアルカリ土類金属の総含有量が０．０１×１０−６〜５．５×１０−６当量（イオン当量換算）である
（iiib）セルロースアセテート１ｇ中にアルカリ金属およびアルカリ土類金属を総含有量として、５．５×１０−６当量（イオン当量換算）を超える割合で含み、かつ水溶液中での酸解離指数ｐＫａが１．９３〜４．５０である少なくとも一種の酸、この酸のアルカリ金属塩および前記酸のアルカリ土類金属塩から選択された少なくとも一種を、セルロースアセテート１ｇ当たり１×１０−９〜３×１０−５モルの割合で含む
【請求項７】  スラリーｐＨが４．８〜６．０である請求項６記載のセルロースアセテート。
【請求項８】  原料セルロースが、少なくとも木材パルプで構成されている請求項６又は７記載のセルロースアセテート。
【請求項９】  原料セルロースが、広葉樹パルプおよび針葉樹パルプのうち少なくとも一種である請求項６〜８のいずれかに記載のセルロースアセテート。
【請求項１０】  請求項１又は請求項６に記載のセルロースアセテートと有機溶媒とを含むドープ。
【請求項１１】  カルボキシル基及びスルホン酸基を有し、アルカリ金属およびアルカリ土類金属の少なくとも一方を含むセルロースアセテートと、有機溶媒とを含むドープであって、（iiib）セルロースアセテート１ｇ中にアルカリ金属およびアルカリ土類金属を総含有量として、５．５×１０−６当量（イオン当量換算）を超える割合で含み、かつ水溶液中での酸解離指数ｐＫａが１．９３〜４．５０である少なくとも一種の酸、この酸のアルカリ金属塩および前記酸のアルカリ土類金属塩から選択された少なくとも一種を、セルロースアセテート１ｇ当たり１×１０−９〜３×１０−５モルの割合で含むドープ。
【請求項１２】  請求項１０又は請求項１１記載のドープを支持体に流延し、支持体からのフィルムの剥離性を改善する方法。
【請求項１３】  アルカリ金属およびアルカリ土類金属の少なくとも一方を含むセルロースアセテートで構成されたフィルムであって、セルロースアセテートが、以下の特徴（iii）を有するフィルム。
（iii）セルロースアセテート１ｇ中のアルカリ金属およびアルカリ土類金属の総含有量が、０．０１×１０−６〜５．５×１０−６当量（イオン当量換算）であり、スラリーｐＨが４．５〜６．０である
【請求項１４】  アルカリ金属およびアルカリ土類金属の少なくとも一方を含むセルロースアセテートで構成されたフィルムであって、以下の特徴（ii）を有するフィルム。
（ii）水溶液中での酸解離指数ｐＫａが１．９３〜４．５０である少なくとも一種の酸、この酸のアルカリ金属塩および前記酸のアルカリ土類金属塩から選択された少なくとも一種を含む
【請求項１５】  セルロースアセテートの平均酢化度が５８〜６２．５％である請求項１３又は１４記載のフィルム。
【請求項１６】  光学フィルムである請求項１３〜１５のいずれかに記載のフィルム。
【請求項１７】  光学フィルムが、偏光板の保護フィルム、カラーフィルター用フィルム又は写真感光材料のフィルムである請求項１６記載のフィルム。
【手続補正２】
【補正対象書類名】明細書
【補正対象項目名】０００６
【補正方法】変更
【補正の内容】
【０００６】
すなわち、本発明のセルロースアセテートには、（1）セルロースアセテート及び／又はヘミセルロースアセテートに結合したカルボキシル基のうち少なくとも一部が酸型で存在するセルロースアセテート、（2）水溶液中での酸解離指数ｐＫａが１．９３〜４．５０である少なくとも一種の酸、この酸のアルカリ金属塩および前記酸のアルカリ土類金属塩から選択された少なくとも一種を含むセルロースアセテート、および（3）セルロースアセテート１ｇ中のアルカリ金属およびアルカリ土類金属の総含有量が、有効量以上であって５．５×１０-6当量（イオン当量換算）以下であるセルロースアセテートが含まれる。さらに、本発明のセルロースアセテートには、上記態様（1）〜（3）を組み合わせたセルロースアセテートも含まれる。さらに本発明には、前記酸およびその塩を用いて、スラリーｐＨを４．５〜６．０に調整することにより、耐熱性も付与したセルロースアセテートも含まれる。
より具体的には、本発明のセルロースアセテートは、アルカリ金属およびアルカリ土類金属の少なくとも一方を含むセルロースアセテートであって、（iii）セルロースアセテート１ｇ中のアルカリ金属およびアルカリ土類金属の総含有量が、有効量以上（０．０１×１０−６〜５．５×１０−６当量（イオン当量換算））であり、スラリーｐＨが４．５〜６．０である。さらに、セルロースアセテートは、アルカリ金属およびアルカリ土類金属の少なくとも一方を含むセルロースアセテートであって、（ii）水溶液中での酸解離指数ｐＫａが１．９３〜４．５０である少なくとも一種の酸、この酸のアルカリ金属塩および前記酸のアルカリ土類金属塩から選択された少なくとも一種を含み、スラリーｐＨが４．５〜６．０である。セルロースアセテートの平均酢化度は５８〜６２．５％であってもよく、原料セルロースは、少なくとも木材パルプで構成してもよい。また、セルロースアセテートはカルボキシル基及びスルホン酸基を有し、カルボキシル基のうち少なくとも一部が酸型で存在してもよい。
本発明は、カルボキシル基及びスルホン酸基を有し、アルカリ金属およびアルカリ土類金属の少なくとも一方を含み、スラリーｐＨが４．５〜６．０であるセルロースアセテートであって、以下の特徴（ii），（iiia）又は（iiib）を有するセルロースアセテートも含む。
（ii）水溶液中での酸解離指数ｐＫａが１．９３〜４．５０である少なくとも一種の酸、この酸のアルカリ金属塩および前記酸のアルカリ土類金属塩から選択された少なくとも一種を、セルロースアセテート１ｇ当たり１×１０−９〜３×１０−５モルの割合で含む
（iiia）セルロースアセテート１ｇ中のアルカリ金属およびアルカリ土類金属の総含有量が０．０１×１０−６〜５．５×１０−６当量（イオン当量換算）である
（iiib）セルロースアセテート１ｇ中にアルカリ金属およびアルカリ土類金属を総含有量として、５．５×１０−６当量（イオン当量換算）を超える割合で含み、かつ水溶液中での酸解離指数ｐＫａが１．９３〜４．５０である少なくとも一種の酸、この酸のアルカリ金属塩および前記酸のアルカリ土類金属塩から選択された少なくとも一種を、セルロースアセテート１ｇ当たり１×１０−９〜３×１０−５モルの割合で含む
上記セルロースアセテートは、スラリーｐＨが４．８〜６．０であってもよい。また、原料セルロースは、少なくとも木材パルプで構成してもよく、原料セルロースは、広葉樹パルプおよび針葉樹パルプのうち少なくとも一種であってもよい。
【手続補正３】
【補正対象書類名】明細書
【補正対象項目名】０００７
【補正方法】変更
【補正の内容】
【０００７】
本発明のドープは、前記セルロースアセテートのうち少なくとも一種のセルロースアセテートを含んでいる。また、本発明のドープには、（a）セルロースアセテートと、（b）水溶液中での酸解離指数ｐＫａが１．９３〜４．５０である少なくとも一種の酸、この酸のアルカリ金属塩および前記酸のアルカリ土類金属塩から選択された少なくとも一種とを含むドープも含まれる。さらに、本発明には、前記ドープを用い、支持体からのフィルムの剥離性又は繊維製造時の紡糸性を改善する方法も含まれる。
より具体的には、本発明のドープは、前記セルロースアセテートと有機溶媒とを含む。また、本発明は、カルボキシル基及びスルホン酸基を有し、アルカリ金属およびアルカリ土類金属の少なくとも一方を含むセルロースアセテートと、有機溶媒とを含むドープであって、（iiib）セルロースアセテート１ｇ中にアルカリ金属およびアルカリ土類金属を総含有量として、５．５×１０−６当量（イオン当量換算）を超える割合で含み、かつ水溶液中での酸解離指数ｐＫａが１．９３〜４．５０である少なくとも一種の酸、この酸のアルカリ金属塩および前記酸のアルカリ土類金属塩から選択された少なくとも一種を、セルロースアセテート１ｇ当たり１×１０−９〜３×１０−５モルの割合で含むドープも包含する。
本発明は、これらドープを支持体に流延し、支持体からのフィルムの剥離性を改善する方法も包含する。
さらに、本発明は、アルカリ金属およびアルカリ土類金属の少なくとも一方を含むセルロースアセテートで構成されたフィルムであって、セルロースアセテートが、以下の特徴（iii）を有するフィルムも包含する。
（iii）セルロースアセテート１ｇ中のアルカリ金属およびアルカリ土類金属の総含有量が、有効量以上（０．０１×１０−６〜５．５×１０−６当量（イオン当量換算））であり、スラリーｐＨが４．５〜６．０である
本発明は、アルカリ金属およびアルカリ土類金属の少なくとも一方を含むセルロースアセテートで構成されたフィルムであって、以下の特徴（ii）を有するフィルムも包含する。
（ii）水溶液中での酸解離指数ｐＫａが１．９３〜４．５０である少なくとも一種の酸、この酸のアルカリ金属塩および前記酸のアルカリ土類金属塩から選択された少なくとも一種を含む
また、セルロースアセテートの平均酢化度は５８〜６２．５％であってもよい。さらに、前記フィルムは、光学フィルム、例えば、偏光板の保護フィルム、カラーフィルター用フィルム又は写真感光材料のフィルムであってもよい。